(57)【要約】【課題】優れた分散性能、発色性を有し、種々の色調で且つ同じ特性を示し、安定性の高い着色粒子、特には電気泳動粒子を簡便な方法で作製する。【解決手段】実質的に均一な径のメソ細孔を有する多孔質粒子に、染料が共有結合によって固定化されてなることを特徴とする着色粒子。【選択図】        図１
2004354890.tif 000002
【特許請求の範囲】
【請求項１】
実質的に均一な径のメソ細孔を有する多孔質粒子に、染料が共有結合によって固定化されてなることを特徴とする着色粒子。
【請求項２】
前記多孔質粒子を形成する材料が無機酸化物を含むことを特徴とする請求項１に記載の着色粒子。
【請求項３】
前記無機酸化物が主成分としてケイ素を含むことを特徴とする請求項１および２に記載の着色粒子。
【請求項４】
前記染料が前記無機酸化物に含まれる酸素原子に共有結合によって固定化されていることを特徴とする請求項１ないし３に記載の着色粒子。
【請求項５】
前記多孔質粒子を形成する材料が１または２以上の炭素を少なくとも末端に含む原子団を含んでおり、該原子団が該末端の炭素によって２以上のケイ素原子と結合している酸化ケイ素−有機物ハイブリッド材料であることを特徴とする請求項１に記載の着色粒子。
【請求項６】
前記染料が前記酸化ケイ素−有機物ハイブリッド材料で形成される多孔質粒子中の酸素原子に共有結合によって固定化されていることを特徴とする請求項５に記載の着色粒子。
【請求項７】
前記染料が前記酸化ケイ素−有機物ハイブリッド材料で形成される多孔質粒子中の炭素を含む原子団を構成する原子に共有結合によって固定化されていることを特徴とする請求項５に記載の着色粒子。
【請求項８】
窒素ガス吸着測定により求められた前記メソ細孔の径の分布が、単一の極大値を有し、且つ６０％以上の細孔が極大値に対してプラスマイナス５ナノメートル以内の範囲に含まれることを特徴とする請求項１ないし７に記載の着色粒子。
【請求項９】
前記染料がハロゲン化トリアジン基、ビニルスルホン基、ニコチン酸基の少なくともひとつを含むことを特徴とする請求項１ないし８に記載の着色粒子。
【請求項１０】
請求項第１ないし９に記載の着色粒子を含む組成物。
【請求項１１】
請求項第１ないし９に記載の着色粒子より構成される電気泳動粒子。
【請求項１２】
電気泳動粒子と、該電気泳動粒子を分散するための分散媒と、電気泳動粒子を移動させるための一対の電極を有する電気泳動型表示装置であって、該電気泳動粒子が、実質的に均一な径のメソ細孔を有する多孔質粒子に、染料が共有結合によって固定化されてなる着色粒子により構成されていることを特徴とする電気泳動型表示装置。
【請求項１３】
両親媒性物質の共存下において、多孔質粒子を形成する材料の原料となる物質を加水分解、縮合させ、メソ構造体粒子を作製する工程と、作製したメソ構造体粒子から両親媒性物質を除去する工程と、該多孔質粒子に反応基を有する染料を共有結合により固定化する工程とを含むことを特徴とする着色粒子の製造方法。
【請求項１４】
前記多孔質粒子を形成する材料の原料となる物質が金属アルコキシドもしくは金属のハロゲン化物を含むことを特徴とする請求項１３に記載の着色粒子の製造方法。
【請求項１５】
前記多孔質粒子を形成する材料の原料となる物質がケイ素アルコキシド、もしくはケイ素ハロゲン化物を含むことを特徴とする請求項１３に記載の着色粒子の製造方法。
【請求項１６】
前記多孔質粒子を形成する材料の原料となる物質が、炭素原子を含む有機基が２点以上でケイ素原子と結合し、該ケイ素原子がそれぞれ１以上のアルコキシル基もしくはハロゲン基を有しているケイ素化合物を含むことを特徴とする請求項１３に記載の着色粒子の製造方法。
【請求項１７】
前記両親媒性物質が界面活性剤であることを特徴とする請求項１３ないし１６に記載の着色粒子の製造方法。
【発明の詳細な説明】
【０００１】
【発明の属する技術分野】
本発明は、記録一般に用いられる色材に関するものである。
【０００２】
本発明は、詳しくは、電気泳動を利用して表示を行う表示装置に用いられる電気泳動粒子、及びその製造方法、さらにそれを利用した電気泳動型表示装置に関するものである。
【０００３】
より詳しくは、反応基を有する他孔質粒子に、均一、かつ多量に反応基を有する染料を結合、固定化させて作製した、着色粒子、該着色粒子より構成されるカラー電気泳動粒子、及びその製造方法、さらにそれを利用した電気泳動型表示装置に関するものである。
【０００４】
【従来の技術】
近年、情報機器の発達に伴い、低消費電力且つ薄型の表示装置のニーズが増しており、これらニーズに合わせた表示装置の研究、開発が盛んに行われている。
【０００５】
中でも液晶表示装置は、液晶分子の配列を電気的に制御し液晶の光学的特性を変化させる事ができ、上記のニーズに対応できる表示装置として活発な開発が行われ商品化されている。
【０００６】
しかしながら、これらの液晶表示装置では、画面を見る角度や反射光による画面上の文字の見づらさや、光源のちらつき・低輝度等から生じる視覚へ負担が未だ十分に解決されていない。
【０００７】
この為、視覚への負担の少ない表示装置の研究が盛んに検討されている。
【０００８】
中でも、低消費電力、眼への負担軽減などの観点から反射型表示装置が期待されている。
【０００９】
その１つとして、Ｈａｒｏｌｄ  Ｄ．Ｌｅｅｓ等により発明された電気泳動表示装置（米国特許第３６１２７５８号公報）が知られている。
【００１０】
従来の電気泳動表示装置の構成及びその動作原理を図３に示す。
【００１１】
この装置は、帯電した電気泳動粒子３１と着色色素が溶解された電気泳動用分散媒３２とこの分散媒を挟んで対峙する一組の電極３３、３４からなっている。
【００１２】
各素子間には、上下基板の間隔を一定に保つため及び電気泳動粒子の素子間の偏りを防止するためのスペーサー兼隔壁３５が形成されている。
【００１３】
駆動は、電極３３、３４を介して泳動用分散媒３２に電圧を印加することにより、電気泳動粒子３１を粒子自身持つ電荷と反対極性の電極に引き寄せて行う。
【００１４】
表示はこの電気泳動粒子３１の色と、電気泳動粒子の色相と異なる着色色素が溶解された電気泳動用分散媒３２の色によって行われる。
【００１５】
図３に、二つの表示状態を示した。
【００１６】
最近では、電気泳動粒子と電気分散媒を微小なマイクロカプセルに封入し、これらを基板上に並べて表示装置とする方法も提案されている（米国特許第６０６７１８５号公報）。
【００１７】
この方法の特徴は、分散系をカプセル内に保持させているため、基板上に容易に塗布形成できることにある。
【００１８】
また、電気泳動粒子に関する提案はいくつか存在する。
【００１９】
たとえば、特開平２−１４１７３０号公報に、電気泳動粒子として、金属酸化物コロイド粒子を用いる方法が開示されている。
【００２０】
さらに、電気泳動粒子の沈降分離を防ぎ、長時間にわたる良好な分散を維持するために、多孔質材料を用いて電気泳動粒子の比重を小さくするという提案がなされており、特開平２−２４６３３号公報には、多孔質有機材料に無機酸化物をコーティングした電気泳動粒子が、さらに、特開２０００−２２７６１２号公報には、表面に顔料成分を有し内部に空隙を有する微粒子が開示されている。
【００２１】
また、多孔質物質に染料を吸着させた着色粒子は、他にもインク用色材等を目的として、いくつか提案されている。
【００２２】
たとえば、特開２００１−６４５３３号公報では、シリカとシリカ以外の無機酸化物からなる複合酸化物微粒子からシリカ以外の無機酸化物を選択的に除去することにより多孔質化した微粒子が提案されており、また、特開平０９−１５７５６０号公報および特開平０９−７１７３２号公報には、ゾルゲル法で多孔質セラミック微粒子を製造し、染料が吸着した多孔質セラミック微粒子をあらかじめ製造して着色剤とし、該着色剤を溶媒中に分散させてインクを調整する方法が開示されている。
【００２３】
また、多孔質材料は、ＩＵＰＡＣによれば、細孔径が２ｎｍ以下のマイクロポーラス、２〜５０ｎｍのメソポーラス、５０ｎｍ以上のマクロポーラスに分類されるが、特開２０００−２０２２８０号公報にはメソ細孔、またはマクロ細孔を有する酸化ケイ素粉体を染料吸着体として用いる方法が提案されている。
【００２４】
【発明が解決しようとする課題】
しかし、これらの従来の電気泳動粒子には、いくつかの問題があった。
【００２５】
すなわち、多孔質有機材料に無機酸化物をコーティングした電気泳動粒子の場合には、表面の顔料層が厚くなると比重が大きくなり分散性が損なわれる一方、顔料層が薄いと十分な着色が得られないという、相反する問題点があった。
【００２６】
また、多孔質顔料電気泳動粒子の場合には、材質が限定されてしまうために色調に限定が加わること、色調を変えるには顔料の材質を変える必要があるため、粒子の帯電量が色によって大きく変わってしまうこと、十分な着色を得ると比重が大きくなってしまうこと等の問題点があった。
【００２７】
また、多孔質の顔料粒子は、機械的強度が小さく、多孔質電気泳動粒子を形成している顔料微粒子が分離し、結果的に比重の大きな非多孔質の微粒子を形成し、表示特性に悪影響を及ぼすという問題点があった。このため、比重が小さく、均質性、着色性に優れた電気泳動粒子が望まれていた。
【００２８】
このような背景において、多孔質物質に染料を吸着させた着色粒子は電気泳動粒子に適していると期待されるが、しかし、これらの方法では、染料の発色性に問題が残されていた。
【００２９】
つまり、上記特開２００１−６４５３３号公報、特開平０９−１５７５６０号公報および特開平０９−７１７３２号公報といった方法では細孔の大きさや分布が制御されていないのである。
【００３０】
細孔が小さすぎる場合は染料が細孔内に吸着せず細孔外に存在することで染料の凝集が起き、大きすぎる場合は細孔内で染料の凝集が起き、発色性が低下してしまう場合がある。
【００３１】
また、細孔部分と非細孔部分の分布が不均一であると染料の分布も不均一になり、これも発色性低下につながる。
【００３２】
そこで、ほぼ均一な細孔径を有するメソポーラス材料のような多孔質物質に染料を吸着担持させた粒子が、電気泳動粒子に適しているとさらに期待されるが、一般的に広く合成されているメソポーラスシリカ粒子へ染料を担持する技術に関しては、シリカの表面に何も処理を施さない場合には、粒子表面に十分な正電荷が生じないため、工業的にインク用染料として最も広く用いられているアニオン性色素を良好に吸着できないという大きな欠点を有していた。
従って、メソポーラスシリカの細孔に安定に染料を担持させる方法が求められていた。
【００３３】
【課題を解決するための手段】
本発明は上記鑑みてなされたものであり、微視的に均質で、比重が小さく分散性に優れ、且つ高発色性を示す着色粒子、特に電気泳動粒子を作製したものである。
【００３４】
すなわち本発明は実質的に均一な径のメソ細孔を有する多孔質粒子に、染料が共有結合によって固定化されてなることを特徴とする着色粒子である。
前記多孔質粒子を形成する材料は無機酸化物を含み、特に該無機酸化物は主成分としてケイ素を含むことが望ましい。
【００３５】
また、前記染料は前記無機酸化物に含まれる酸素原子に共有結合によって固定化される。
【００３６】
さらには、前記多孔質粒子を形成する材料には１または２以上の炭素を少なくとも末端に含む原子団を含んでおり、該原子団が該末端の炭素によって２以上のケイ素原子と結合している酸化ケイ素−有機物ハイブリッド材料を用いても良い。
【００３７】
なお、前記染料は該多孔質粒子中の酸素原子、多孔質粒子中の炭素を含む原子団を構成する原子に共有結合によって固定化されている。
【００３８】
また、窒素ガス吸着測定により求められた前記メソ細孔の径の分布は、単一の極大値を有し、且つ６０％以上の細孔が極大値に対してプラスマイナス５ナノメートル以内の範囲に含まれる。
【００３９】
また、前記染料はハロゲン化トリアジン基、ビニルスルホン基、ニコチン酸基の少なくともひとつを含むことことが望ましい。
【００４０】
上記着色粒子は電気泳動型表示装置の着色粒子に好適に用いられる。
【００４１】
また発明は、両親媒性物質の共存下において、多孔質粒子を形成する材料の原料となる物質を加水分解、縮合させ、メソ構造体粒子を作製する工程と、作製したメソ構造体粒子から両親媒性物質を除去する工程と、該多孔質粒子に反応基を有する染料を共有結合により固定化する工程とを含むことを特徴とする着色粒子の製造方法である。
【００４２】
前記多孔質粒子を形成する材料の原料となる物質は金属アルコキシド、金属のハロゲン化物、ケイ素アルコキシド、ケイ素ハロゲン化物、炭素原子を含む有機基が２点以上でケイ素原子と結合し、該ケイ素原子がそれぞれ１以上のアルコキシル基もしくはハロゲン基を有しているケイ素化合物の少なくともひとつを含むことを特徴とする
また、前記両親媒性物質が界面活性剤であることが望ましい。
【００４３】
【発明の実施の形態】
以下、本発明を詳細に説明する。
【００４４】
まず、本発明に好適な染料について説明する。
【００４５】
本発明による着色粒子は多孔質粒子に、染料が共有結合によって固定化されていることを特徴とする。
【００４６】
よって、染料は後に説明する多孔質材料と結合できる反応基を有していることを特徴とする。
【００４７】
上記染料には、カラーインデックス（ＣＯＬＯＲ  ＩＮＤＥＸ）に記載されているような反応染料が好適である。
【００４８】
反応染料とは一般的には繊維と共有結合によって結合する染料とされ、繊維中の水酸基、アミノ基、メルカプト基等といった反応基と反応する染料で、下記に示すような一般式で表すことができる。
【００４９】
Ｄ−Ｔ−Ｘ
（Ｄ：色素母体、Ｔ：連結基、Ｘ：反応基を示す。）
色素母体Ｄとしては、低分子量の発色共鳴系が用いられ、好ましくはピラゾロンアゾ系、ナフタレンアゾ系、アントラキノン系、ホルマリン系、フタロシアニン系などであるが、トリフェニルメタン系、キサンテン系などでも可能であり、所望の色を得られればこれに限らない。
【００５０】
反応基（Ｘ）の具体例としては、例えば連結基としてアミノ基を有するハロゲン化トリアジン基（モノクロロトリアジン基、ジクロロトリアジン基、トリクロロトリアジン基等）、連結基としてスルホン基やアミノ基を有するビニルスルホン基、連結基としてアミノ基を有するニコチン酸基等が挙げられるが、後に説明する多孔質材料の反応基と共有結合を形成することができる反応基であればこれらに限定されるものではない。
【００５１】
以下に反応染料の一例を挙げる。
【００５２】
主なクロルトリアジン系としては、Ｋａｙａｃｉｏｎ  Ｐ  Ｙｅｌｌｏｗ  Ｐ−Ｓ８Ｇ，Ｙｅｌｌｏｗ  Ｐ−５Ｇ，Ｙｅｌｌｏｗ  Ｐ−４Ｇ，ＹｅｌｌｏｗＰ−Ｎ３Ｒ，Ｒｅｄ  Ｐ−３ＢＮ，Ｔｕｒｑｕｏｉｓｅ  Ｐ−３ＧＦ，ＢｌａｃｋＰ−ＮＢＲ，Ｂｌａｃｋ  Ｐ−Ｎ，Ｂｌａｃｋ  Ｐ−ＧＳ，ＫａｙａｃｉｏｎＰ−７Ｇ，Ｙｅｌｌｏｗ  Ｐ−５Ｇ，Ｙｅｌｌｏｗ  Ｐ−Ｎ３Ｒ，ＲｅｄＰ−ＢＮ，Ｔｕｒｑ．Ｐ−３ＧＦ，Ｂｌａｃｋ  Ｐ−Ｎ，Ｂｌａｃｋ  Ｐ−ＮＢＲ，Ｂｌａｃｋ  Ｐ−ＧＳ，Ｒｅｄ  Ａ−３Ｂ，Ｙｅｌｌｏｗ  Ｅ−ＭＳ，Ｒｅｄ  Ｅ−ＭＳ，Ｌｅｍｏｎ  Ｙｅｌｌｏｗ  Ｅ−ＣＭ  Ｃｌｅａｎ，Ｙｅｌｌｏｗ  Ｅ−ＣＭ  Ｃｌｅａｎ，Ｒｅｄ  Ｅ−ＣＭ，Ｒｅｄ  Ｅ−ＳＮ７Ｂ，Ｙｅｌｌｏｗ  Ｅ−ＳＮ４Ｇ，Ｙｅｌｌｏｗ  Ｅ−ＳＮＡ，Ｒｅｄ  Ｅ−Ｓ３Ｂ，Ｒｅｄ  Ｅ−８ＢＮ，Ｔｕｒｑｕｏｉｓｅ  Ｅ−ＮＡ（日本化薬）、ＹＥＬＬＯＷＥ−３Ｇ，ＹＥＬＬＯＷ  Ｅ−Ｇ，ＹＥＬＬＯＷ  Ｅ３Ｒ，ＧＯＬＤ  ＹＥＬＬＯＷ  Ｅ−Ｒ，Ｏｒａｎｇｅ  Ｅ−２Ｇ，Ｏｒａｎｇｅ  Ｅ−２Ｒ，ＲＥＤ  Ｅ−Ｂ，ＲＥＤ  Ｅ−７Ｂ，Ｔｕｒｑｕｉｓｅ  Ｅ−Ｇ，Ｇｒｅｅｎ  Ｅ−６Ｂ，Ｂｒｉｌｌｉａｎｔ  Ｙｅｌｌｏｗ  Ｐ３ＧＮ，Ｙｅｌｌｏｗ  Ｐ−３Ｒ，Ｂｒｉｌｌｉａｎｔ  Ｒｅｄ  Ｐ−Ｂ，Ｂｒｉｌｌｉａｎｔ  Ｒｅｄ  Ｐ−３Ｂ，Ｂｒｉｌｌｉａｎｔ  Ｂｌｕｅ  Ｐ−３Ｒ，Ｂｒｉｌｌｉａｎｔ  Ｂｌｕｅ  Ｐ−ＢＲ，Ｂｒｉｌｌｉａｎｔ  Ｂｌｕｅ  Ｐ−ＢＲ，Ｔｕｒｑｕｏｉｓｅ  Ｂｌｕｅ  Ｐ−ＧＲ（ＢＡＳＦ），Ｙｅｌｌｏｗ  ５Ｇ，Ｒｅｄ  Ｂ，Ｒｅｄ  ３Ｂ，Ｔｕｒｑｕｏｉｓｅ  Ｂｌｕｅ  ＧＦ，Ｔｕｒｑｕｏｉｓｅ  Ｂｌｕｅ  Ｂ，Ｂｌａｃｋ  ＢＧ−Ａ，Ｂｌａｃｋ  ２Ｇ（三菱化学），Ｐｒｏｃｉｏｎ  ＹｅｌｌｏｗＳＰ−８Ｇ，Ｐｒｏｃｉｏｎ  Ｙｅｌｌｏｗ  Ｐ−４Ｇ，Ｐｒｏｃｉｏｎ  Ｙｅｌｌｏｗ  Ｐ−３Ｒ，Ｐｒｏｃｉｏｎ  Ｒｅｄ  Ｐ−４ＢＮ，Ｔｕｒｑｕｏｉｓｅ  ＳＰ−２Ｇ，Ｂｌａｃｋ  Ｐ−２Ｒ，Ｂｌａｃｋ  ＳＰ−Ｌ（ＩＣＩ），Ｃｉｂａｃｒｏｎ  Ｙｅｌｌｏｗ  ６ＧＳ，Ｃｉｂａｃｒｏｎ  Ｙｅｌｌｏｗ  ３Ｇ，Ｇｏｌｄｅｎ  Ｙｅｌｌｏｗ  ２Ｒ，Ｃｉｂａｃｒｏｎ  Ｂｌｕｅ４ＧＮ，Ｃｉｂａｃｒｏｎ  Ｔｕｒｑｕｏｉｓｅ  ＧＲ，Ｃｉｂａｃｒｏｎ  Ｂｌａｃｋ  ＧＲ，Ｃｉｂａｃｒｏｎ  Ｂｌａｃｋ  ２ＰＤ，ＣｉｂａｃｒｏｎＹｅｌｌｏｗ  ６Ｇ，Ｃｉｂａｃｒｏｎ  Ｙｅｌｌｏｗ  ３Ｇ，Ｃｉｂａｃｒｏｎ  Ｙｅｌｌｏｗ  ２Ｇ，Ｃｉｂａｃｒｏｎ  Ｇｏｌｄｅｎ  Ｙｅｌｌｏｗ  ２Ｒ，Ｃｉｂａｃｒｏｎ  Ｒｅｄ  Ｂ，Ｃｉｂａｃｒｏｎ  Ｒｅｄ  ３Ｂ，Ｃｉｂａｃｒｏｎ  Ｒｅｄ  ６Ｂ，Ｃｉｂａｃｒｏｎ  Ｂｌｕｅ  ４Ｇ，Ｃｉｂａｃｒｏｎ  Ｔｕｒｑｕｏｉｓｅ  ＧＦ，Ｃｉｂａｃｒｏｎ  Ｔｕｒｑｕｏｉｓｅ  ＧＲ，Ｃｉｂａｃｒｏｎ  Ｂｌａｃｋ  ２ＰＤ（ＣＩＢＡ−ＧＥＩＧＹ）、などである。
【００５３】
ビニルスルホン系としては，Ｄｕａｓｙｎ−Ｂｒｉｌｌｉａｎｔ  Ｙｅｌｌｏｗ  ＧＬ−ＳＦ  ＶＰ  ２２０，Ｒｅｄ  ３Ｂ−ＳＦ  ＶＰ  ３４６，Ｙｅｌｌｏｗ  Ｒ−ＧＬ  ｌｉｑｕｉｄ，Ｒｅｄ  Ｒ−Ｆ３Ｂ  ｌｉｑｕｉｄ，ＢｌｕｅＲ−ＫＧ  ｌｉｑｕｉｄ，Ｇｒｅｅｎ  Ｒ−Ｋ６Ｂ  ｌｉｑｕｉｄ，Ｂｌａｃｋ  Ｒ−ＫＲＬ  ｌｉｑｕｉｄ（Ｈｏｅｃｈｓｔ），Ｄｕａｓｙｎ−Ｂｒｉｌｌ．Ｙｅｌｌｏｗ  ７ＧＬ，Ｂｒｉｌｌ．Ｙｅｌｌｏｗ  ４ＧＬ，Ｂｒｉｌｌ．Ｙｅｌｌｏｗ  ＧＬ，Ｙｅｌｌｏｗ  ＦＧ，Ｙｅｌｌｏｗ  ＧＮＬ，ＹｅｌｌｏｗＧＲ，Ｇｏｌｄｅｎ  Ｙｅｌｌｏｗ  Ｇ，Ｂｒｉｌｌ．Ｒｅｄ  ＢＢ，Ｂｒｉｌｌ．Ｒｅｄ  ５ｂ，Ｒｅｄ  ＦＧ−ＳＮ，Ｒｅｄ  ２Ｂ−ＳＮ，Ｔｕｒｑｕｏｉｓｅ  Ｂｌｕｅ  Ｂ，Ｔｕｒｑｕｏｉｓｅ  Ｂｌｕｅ  Ｇ，Ｂｌａｃｋ  ＡＮ，Ｂｌａｃｋ  ＫＮ，Ｂｌａｃｋ  Ｒ−ＫＮ，Ｂｌａｃｋ  ＤＥＮ  Ｈｉ−Ｇｒａｎ（三菱化成ヘキスト）、Ｓｕｍｉｆｉｘ  Ｓｕｐｒａ  ＢｒｉｌｌｉａｎｔＹｅｌｌｏｗ  ３ＧＦ，Ｙｅｌｌｏｗ  ３ＲＦ，Ｂｒｉｌｌｉａｎｔ  ＲｅｄＢＳＦ，Ｂｒｉｌｌｉａｎｔ  Ｒｅｄ  ３ＢＦ，Ｔｕｒｑｕｏｉｓｅ  Ｂｌｕｅ  Ｂ  ＧＦ，Ｓｕｍｉｆｉｘ  Ｙｅｌｌｏｗ  ２ＧＬ，Ｙｅｌｌｏｗ  ＦＧ，Ｙｅｌｌｏｗ  ＧＮ，Ｙｅｌｌｏｗ  ＧＲＳ，Ｙｅｌｌｏｗ  Ｒ，ＧｏｌｄｅｎＹｅｌｌｏｗ  ＧＧ，Ｂｒｉｌｌｉａｎｔ  Ｒｅｄ  ５ＢＳ，Ｔｕｒｑｕｏｉｓｅ  Ｂｌｕｅ  Ｇ，Ｂｌａｃｋ  Ｂ，Ｂｌａｃｋ  ＥＮＳ，Ｂｌａｃｋ  ＥＸ，ＢＬＡＣＫ  ＥＤＳ，ＢＬＡＣＫ  ＰＢＳ（住友化学）などである。
ニコチン酸系としては、Ｋａｙａｃｅｌｏｎ  Ｒｅａｃｔ  ＣｏｌｏｕｒｓＹｅｌｌｏｗ  ＣＮ−４Ｇ，Ｙｅｌｌｏｗ  ＣＮ−ＳＬ，Ｙｅｌｌｏｗ  ＣＮ−ＭＬ，Ｙｅｌｌｏｗ  ＣＮ−ＲＬ，Ｒｅｄ  ＣＮ−３Ｂ，Ｒｅｄ  ＣＮ−７Ｂ，Ｔｕｒｑｕｏｉｓｅ  ＣＮ−２Ｇ（日本化薬）などである。
【００５４】
また、これら一般的に反応染料とされるもの以外のものであっても、多孔質材料と共有結合できる構成であれば構わない。
【００５５】
例えば、反応基を持たない安定な染料に反応架橋剤を併用して、多孔質材料と共有結合させることも可能である。
【００５６】
次に、電気泳動粒子等に好適な多孔質材料について説明する。
【００５７】
図１は本発明の電気泳動粒子を模式的に表した図である。
【００５８】
図１において１１は、１個の電気泳動粒子を示す。
【００５９】
本発明の電気泳動粒子は、図１に示すように、均一な径のメソ細孔１３を有する多孔質材料である。
【００６０】
この図１には、二次元ヘキサゴナル構造のものが示されているが、細孔の配置はこれに限定されるものではない。
【００６１】
例えば、この他に、キュービック構造のもの、三次元ヘキサゴナル構造のもの等を使用することが可能である。
【００６２】
また、細孔径は均一であって、その配置がランダムなものでも、本発明の電気泳動粒子に良好に用いることができる。
【００６３】
細孔径は、メソ細孔領域のものが好ましく用いられる。
【００６４】
メソ細孔とは、ＩＵＰＡＣの分類に基づくもので、細孔径が２ｎｍから５０ｎｍのものをいう。
【００６５】
これよりも径の小さいミクロポーラス物質の場合には、細孔に担持できる色素は比較的サイズの小さいものに限定され、一方これよりも径の大きいマクロポーラス物質の場合には、細孔内で色素分子が会合を起こし、色調が低下することがある。
【００６６】
多孔質粒子中の細孔径分布の評価には、一般に窒素等のガスの吸着等温線を測定する方法が用いられる。
【００６７】
得られた等温吸着線から、Ｂｅｒｒｅｔ−Ｊｏｙｎｅｒ−Ｈａｌｅｎｄａ  （ＢＪＨ）の解析法等によって計算される。
【００６８】
本発明の電気泳動粒子に用いられるメソポーラス材料のメソ細孔は、窒素ガス吸着測定からＢＪＨ法により求められた細孔径の分布が単一の極大値を有し、且つ６０％以上の細孔が極大値に対してプラスマイナス５ナノメートル以内の範囲に含まれるものである。
【００６９】
これ以上の細孔径分布を有するメソポーラス材料を用いた場合には、色素吸着量にムラが生じたり、粒子の色調が低下したり、粒子によって比重が変化したりするといった問題が生じ、表示特性を低下させることがある。
【００７０】
本発明の着色粒子中の均一な径のメソ細孔は、種々の方法で形成することが可能であるが、両親媒性分子の集合体、特に界面活性剤分子の集合体であるミセルをテンプレートにして作製したメソ構造体から、テンプレートである両親媒性物質を除去して作製されるものが一般的であり、また、好ましい特性を示す。
界面活性剤ミセルをテンプレートに用いるメソ構造体の作製方法に関しては、幅広い方法が適用できるが、基本的には界面活性剤の存在下において多孔質粒子を形成する材料の原料となる化合物（以下多孔質粒子原料と称す）を加水分解するという手法を用いる。
【００７１】
例えば、Ｎａｔｕｒｅ誌の第３５９巻第７１０〜７１２ページに記載されている方法、Ｎａｔｕｒｅ誌の第３６８巻第３１７〜３２１ページに記載されている方法などを用いることが可能である。
【００７２】
また、これらの方法はシリカメソ構造体についての報告であるが、他の金属酸化物メソ構造体の作製についても多くの報告がなされている。
【００７３】
例えば、“ＮＡＴＵＲＥ”第３９６巻、１５２頁（１９９８年）においてはＺｒＯ２、ＴｉＯ２、Ｎ２Ｏ５、Ｔａ２Ｏ５、ＷＯ３、ＳｎＯ２、ＨｆＯ２、Ａｌ２Ｏ３、ＳｉＯ２の作製について報告がなされた。
【００７４】
界面活性剤としては、４級アルキルアンモニウムのようなカチオン性界面活性剤、親水基にポリエチレンオキシドを含む非イオン性界面活性剤等が適用可能で、目的の細孔径にあわせて、最適なものを選択して使用する。
【００７５】
ミセルのサイズを大きくするために、メシチレンのようなものを界面活性剤溶液に添加しても良い。
【００７６】
多孔質粒子原料にも幅広い材料を使用可能で、例えば多孔質粒子をシリカで形成したい場合は、テトラメトキシシラン、テトラエトキシシランのようなシリカアルコキシド、珪酸ナトリウム等が使用可能である。
【００７７】
また、他の金属酸化物で多孔質粒子を形成したい場合は、金属アルコキシド、金属塩化物等を多孔質粒子原料として用いる事ができる。
【００７８】
さらには近年、有機基を多孔質粒子内、つまり細孔壁内部に導入した有機−無機ハイブリッド型のメソポーラス物質の合成が報告され、例えば、Ｊｏｕｒｎａｌ  ｏｆ  ｔｈｅ  Ａｍｅｒｉｃａｎ  Ｃｈｅｍｉｃａｌ  Ｓｏｃｉｅｔｙ誌第１２１巻９６１１ページには有機基の両側にシリカアルコキシド基が結合した有機シランが多孔質粒子原料に用いられている。
【００７９】
このように細孔壁内部に有機基を有しているメソ構造体は、後に説明する染料と反応する反応基を細孔表面に形成する上で有効な材料となる。
【００８０】
メソ構造体からの両親媒性物質の除去方法には、焼成、紫外光照射、オゾンによる酸化分解、超臨界流体による抽出、溶剤による抽出等様々な手法がある。
【００８１】
細孔構造を破壊しない方法であれば、いずれの方法も用いることが可能であるが、高温下での焼成のように、多孔質粒子原料の縮合を進め、水酸基つまり後に説明する多孔質粒子側の反応基を減らす可能性の大きい除去方法より、低温下の焼成や超臨界流体による抽出、溶剤による抽出等の方法を用いるほうがより好ましい。
【００８２】
特に、前記有機−無機ハイブリッド型のメソポーラス物質を用いる場合は、焼成、紫外光照射、オゾンによる酸化分解等の方法ではなく、超臨界流体による抽出、溶剤による抽出等の方法を用いて細孔壁内部の有機基の分解を防ぎつつ両親媒性物質を除去する必要がある。
【００８３】
両親媒性物質の除去によって細孔内は中空となり、メソ構造体はメソポーラス材料、つまり細孔径がほぼ均一で良好な多孔質材料となる。
【００８４】
次に、多孔質材料が有する反応基について説明する。
【００８５】
本発明は反応基を有した染料が多孔質粒子に共有結合によって固定化されることを特徴とする。
【００８６】
よって、多孔質粒子は上記染料と共有結合できる反応基を有していることを特徴とする。
【００８７】
そもそも、市販の反応染料は、染料イオンあるいは分子の炭素原子と綿、絹、羊毛、皮革などの媒体にある水酸基、アミノ基、メルカプト基の酸素、窒素、イオウ原子との間で共有結合を形成することのできる適当な反応基を有する有色化合物として開発されている。
【００８８】
よって、上記媒体にあるヒドロキシ基、アミノ基、メルカプト基の酸素、窒素、イオウ原子といった反応基が、多孔質粒子の細孔表面にも存在すれば、多くの市販の反応染料と共有結合することが可能である。
【００８９】
上記方法によって作製された多孔質粒子の細孔内部には例えばシラノールといった、加水分解によって生じた水酸基が存在し、これを反応基として利用することが出来る。
【００９０】
また、さらに反応性を高め、結合力強めたい場合は細孔壁表面を修飾し、反応基を形成すればよい。
【００９１】
例えば、アミノ化合物を用いてアミノ基を、またチオール化合物を用いてメルカプト基を付与することができるが、細孔壁表面にもともと存在する水酸基より反応性の高い反応基が付与できれば、これに限らない。
【００９２】
また、結合量を増減したい場合は、焼成条件等を変化させて細孔壁表面のシラノール量を増減することで、結合する染料の量を変化させることが可能である。
【００９３】
もうひとつの染料固定化の方法として、有機−無機ハイブリッド型のメソポーラス物質を用いる方法がある。
【００９４】
この有機基に染料と結合する反応基をもたせることで、染料を結合、固定化することが可能である。
【００９５】
さらに、この有機基の導入量は、多孔質粒子原料の仕込み量を変えることで簡単に制御することができ、多孔質粒子に結合する染料量も変化させることが可能である。
【００９６】
例えば、有機基に２個以上のケイ素アルコキシド基が結合した有機シランから有機−無機ハイブリッド型のメソポーラス物質を合成する際に、テトラエトキシシランもしくはテトラメトキシシランを混合すると、混合比率を変えることで、細孔壁内部及び細孔壁表面に露出する有機基の量を調整することが出来る。
【００９７】
この結果、多孔質粒子細孔表面の反応基の量も制御することが可能になり、結合する染料の量を簡単に制御することができる。
【００９８】
尚、本発明の主旨は多孔質粒子に染料を共有結合により固定化することにあり、染料側の反応基と多孔質材料側の反応基の組み合わせは、一般の反応染料が有するような反応基と繊維等媒体が有するような反応基の組み合わせを用いる事が簡便ではあるが、それ以外の組み合わせでも構わない。
【００９９】
次に、以上説明した染料と多孔質粒子を反応させて共有結合を形成する工程について説明する。
【０１００】
多孔質粒子と染料は水系溶媒に混合し反応溶液とする。
【０１０１】
この水系溶媒は、水単独あるいは水と水混和性媒体との混合物からなる。
【０１０２】
この場合、水混和性媒体としては、例えばアルコール類、ケトン類、エーテル類、エステル類、アミン類等を使用することができる。
【０１０３】
尚、染料の混合量は、該染料の種類、所望の着色度等に応じて選定されるが、多孔質材料１００重量部当たり、通常、０．１〜２００重量部、好ましくは１〜１００重量部である。
【０１０４】
これより少ないと、結合される染料の量が少なく着色粒子の色味が悪化する、または反応時間が長くなるといった弊害が現れる場合があり、また、これより多いと、結合しない余剰の染料が増えてしまう。
【０１０５】
また、多孔質粒子の反応溶液への混合量は、水系溶媒に混合した染料の量や反応時間、温度等に応じて選定されるが、反応溶液１００重量部当たり、通常、０．０１〜５０重量部、好ましくは０．０５〜１０重量部である。
【０１０６】
生産上は同量の反応溶液に対して処理量は多いほうが有利であるが、多孔質粒子はその比重が非常に軽いため、これ以上混合すると撹拌ができず、円滑に反応を進めることが出来なくなる可能性がある。
【０１０７】
さらに、反応溶液には反応を促進するための化合物を適宜加えても良い。
【０１０８】
例えば、市販の反応染料を用いる場合は水酸化ナトリウム等を添加しｐＨを変えて反応系をアルカリ性に保つ必要がある。
【０１０９】
反応系がアルカリ性であることにより、反応染料の多孔質粒子に対する結合反応が促進されることが多い。
【０１１０】
但し、ｐＨが高過ぎると、反応染料と水系媒体との反応が促進されてしまうため、使用する反応染料の種類に応じて、ｐＨを適宜調整することが必要である。
【０１１１】
以上説明したように、本発明の要旨は均一な径のメソ細孔を有する多孔質粒子と反応基を有する染料を水系溶媒に混合することにより、該多孔質材料に染料が共有結合で固定化されるものである。
【０１１２】
また、該多孔質粒子の細孔径は均一かつメソ領域であるため、余分な染料が凝集することが少なく、高発色性の着色粒子が得られる。
【０１１３】
さらに、染料は化学的に多孔質粒子に結合されているため、非常に安定で溶液に対しても染料の脱着の少ない着色粒子が得られる。
【０１１４】
（実施例）
以下、実施例を用いてさらに詳細に本発明を説明するが、本発明は、これらの実施例に限定されるものではなく、材料、反応条件等は、同様な着色粒子が得られる範囲で自由に変えることが可能である。
【０１１５】
実施例１
本実施例はメソポーラスシリカを多孔質粒子として用い、染料にビニルスルホン基を有する染料を用いて着色粒子を作製した例である。
【０１１６】
（着色粒子の作製）
ＳＩＧＭＡ  ＣＨＥＭＩＣＡＬ  社製の非イオン性界面活性剤Ｂｒｉｊ５６（ポリオキシエチレン１０セチルエーテル）３．３ｇを１２８ｍｌの純水に溶解し、３５％濃塩酸２０ｍｌを添加し、界面活性剤の酸性溶液とした。
【０１１７】
この界面活性剤溶液に常温で２．２ｍｌのテトラエトキシシランを添加し、３分間攪拌した後に、フッ素樹脂製の耐圧容器に移し、８０℃で１週間反応させ、沈殿を得た。
【０１１８】
この沈殿を、純水で十分に洗浄した後に乾燥させ、得られた粉末をエタノール中に浸漬し、７０℃で２４時間抽出を２回繰り返し行った。
【０１１９】
抽出後の沈殿物を乾燥させエタノールを除去することによって白色粉末を得た。
【０１２０】
この粉末を、Ｘ線回折分析を用いて分析した結果、この粉末は二次元ヘキサゴナル構造の細孔構造を有するメソポーラスシリカであることが確認され、その（１００）面の面間隔は５．３ｎｍであることが確認された。
【０１２１】
また、この粉末試料に対して窒素ガス吸着の実験を行った結果、等温吸着線から求められた比表面積は８１１ｍ２／ｇという大きな値を示し、またＢＪＨ法により細孔径分布を計算した結果、細孔径分布は３．８ｎｍに鋭い極大値を持つ単一分散を示し、かつ分布曲線は２ｎｍから７ｎｍの範囲に入っており、これより、作製したメソポーラスシリカは実質的に均一な細孔径を有していることが確かめられた。
【０１２２】
また、抽出後の粉末には有機物成分はほぼ残存していないことが赤外吸光分析によって確認された。
【０１２３】
次に、ビニルスルホン系反応染料であるＤｕａｓｙｎ  Ｒｅｄ  ３Ｂ−ＳＦ（ヘキスト社製）の５重量％水溶液（固形部換算）１５０ｇに対して、上記方法で作製したメソポーラスシリカ０．５ｇを混合し、６０℃で２時間加熱撹拌し、さらに、水酸化ナトリウムを加え、ｐＨを１０．５に調整して、６０℃で４時間過熱撹拌した。
【０１２４】
この間、１時間おきに溶液中のｐＨを確認し、水酸化ナトリウムを添加することで常にｐＨが１０．５となるようにした。
【０１２５】
次に、溶液中の粒子を分離し、さらに純水で十分に洗浄を行った後、常温で乾燥した結果、鮮やかな赤色の着色粒子を得た。
【０１２６】
染料が結合された後の粒子をＸ線回折分析で評価したところ、結合前とほぼ同じ位置に回折ピークが観測され、染料結合後も細孔構造が保持されていることが確認された。
【０１２７】
また、染料結合後の粉末試料に関して窒素ガス吸着の測定を行った結果、比表面積６９９ｍ２／ｇと、染料結合前よりも小さい値が得られた。
【０１２８】
吸着等温泉からＢＪＨ法によって求められた細孔径分布は、極大値は染料結合前のものと比較してほとんど変化がないものの、染料結合前に比較して、小さい径の細孔の割合が増大していた。
【０１２９】
これは、明らかに内部細孔への染料の結合を示している。
【０１３０】
（電気泳動粒子としての評価）
以上のような工程で作製された染料を担持したメソポーラスシリカ粒子の中から、２μｍ〜３μｍの粒径のものを分級し、電気泳動粒子とした。
【０１３１】
次に、以上の工程によって作製した染料を担持したメソポーラスシリカ粒子の電気泳動特性を評価するために、図２に示すような電気泳動装置を用いて評価を行った。
【０１３２】
絶縁性液体２２にはイソパラフィン（商品名：アイソパー，エクソン社製）を使用した。
【０１３３】
イソパラフィンには、荷電制御剤としてコハク酸イミド（商品名：ＯＬＯＡ１２００、シェブロン社製）を含有させた。
【０１３４】
本実施例で作製した、染料を担持したメソポーラスシリカ粒子は、上記絶縁性液体に対して良好な分散を示し、溶液を放置しても粒子が沈殿することはなかった。
【０１３５】
また、染料が溶出することもほとんどなく、溶液中の安定性も高いことが分かった。
【０１３６】
本実施例で作製した電気泳動粒子は、上下の電極への電界印加により、電極間を良好に移動し、良好な表示特性を示した。
【０１３７】
また、駆動に伴って粒子が凝集するようなことはなく、良好な駆動特性が長時間持続することが確認された。
【０１３８】
実施例２
本実施例はメソポーラスシリカに３−アミノプロピルトリエトキシシランで表面修飾したものを多孔質粒子として用い、染料にクロルトリアジン基を有する染料を用いて着色粒子を作製したものである。
【０１３９】
（着色粒子の作製）
まず、実施例１と同様な方法でメソポーラスシリカを作製した。
【０１４０】
次に、細孔壁表面を修飾し、アミノ基を付与するために、３−アミノプロピルトリエトキシシラン、メソポーラスシリカ、トルエンを１：１：２０で混合し、３時間、加熱還流した。
【０１４１】
粒子を分離し、トルエンで洗浄し、１２０℃で乾燥してメソポーラスシリカとした。
【０１４２】
次に、クロルトリアジン系反応染料であるＫａｙａｃｉｏｎ  Ｔｕｒｑｕｏｉｓｅ  Ｅ−ＮＡ（日本化薬社製）の５重量％水溶液（固形部換算）１５０ｇに対して、上記方法で作製したメソポーラスシリカ０．５ｇを混合し、６０℃で２時間加熱撹拌し、さらに、水酸化ナトリウムを加え、ｐＨを１０．５に調整して、６０℃で４時間過熱撹拌した。
【０１４３】
この間、１時間おきに溶液中のｐＨを確認し、水酸化ナトリウムを添加することで常にｐＨが１０．５となるようにした。
【０１４４】
次に、溶液中の粒子を分離し、さらに純水で十分に洗浄を行った後、常温で乾燥した結果、鮮やかな青色の着色粒子を得た。
【０１４５】
本実施例における着色粒子についても実施例１と同様にＸ線回折分析で評価したところ、染料結合後も細孔構造が保持されていることが確認された。
【０１４６】
また、実施例１と同様に窒素ガス吸着の測定を行った結果、比表面積６５２ｍ２／ｇと、染料結合前よりも小さい値が得られ、細孔径分布も、極大値は染料結合前のものと比較してほとんど変化がないものの、染料結合前に比較して、小さい径の細孔の割合が増大していた。
【０１４７】
（電気泳動粒子としての評価）
以上のような工程で作製された色素を担持したメソポーラスシリカ粒子の中から、２μｍ〜３μｍの粒径のものを分級し、実施例１と同様な方法で電気泳動粒子とし、電気泳動特性の評価を行った。
【０１４８】
その結果、本実施例で作製した、色素を担持したメソポーラスシリカ粒子は、上記絶縁性液体に対して良好な分散を示し、溶液を放置しても粒子が沈殿することはなかった。
【０１４９】
また、染料が溶出することもなく、溶液中の安定性も高いことが分かった。
【０１５０】
本実施例で作製した電気泳動粒子は、上下の電極への電界印加により、電極間を良好に移動し、良好な表示特性を示した。
【０１５１】
また、駆動に伴って粒子が凝集するようなことはなく、良好な駆動特性が長時間持続することが確認された。
【０１５２】
実施例３
本実施例は有機無機ハイブリッド型メソポーラスシリカを多孔質粒子として用い、染料にニコチン酸基をもつ染料を用いて着色粒子を作製した例である。
【０１５３】
（着色粒子の作製）
イオン性界面活性剤セチルトリメチルアンモニウムブロマイド０．２１ｇを８．３５ｇの純水に溶解し、３５％アンモニア水４．４３ｇを添加し、界面活性剤の溶液とした。
【０１５４】
この界面活性剤溶液に常温で２．２ｍｌのビストリエトキシシリルエテンとテトラエトキシシランを添加し、３０分間攪拌した後に、フッ素樹脂製の耐圧容器に移し、８０℃で４日間反応させ、沈殿を得た。
【０１５５】
尚、ビストリエトキシシリルエテンとテトラエトキシシランはあわせて４．８ｍｍｏｌになるように調整し、混合比はモル比で１００：０としたものを反応溶液Ａ、５０：５０としたものを反応用液Ｂとした。
【０１５６】
この沈殿を、純水で十分に洗浄した後に乾燥させ、得られた粉末を塩酸（３６％）とメタノールを重量比１：７で混合した溶液中に浸漬し、７０℃で２４時間抽出を２回繰り返し行った。
【０１５７】
抽出後の沈殿物を乾燥させエタノールを除去することによってそれぞれ反応溶液Ａからは白色粉末Ａ、反応溶液Ｂからは白色粉末Ｂを得た。
【０１５８】
この粉末Ａ、Ｂを、Ｘ線回折分析を用いて分析した結果、この粉末は二次元ヘキサゴナル構造の細孔構造を有するメソポーラスシリカであることが確認され、その（１００）面の面間隔はどちらも約４．７ｎｍであることが確認された。
【０１５９】
また、実施例１と同様に窒素ガス吸着の実験を行った結果、等温吸着線から求められた比表面積はどちらも約６００ｍ２／ｇという大きな値を示し、またＢＪＨ法により細孔径分布を計算した結果、細孔径分布は３．９ｎｍに鋭い極大値を持つ単一分散を示し、かつ分布曲線は２ｎｍから７ｎｍの範囲に入っており、これより、作製したメソポーラスシリカは実質的に均一な細孔径を有していることが確かめられた。
【０１６０】
以下、この粉末Ａ、ＢをそれぞれメソポーラスシリカＡ、メソポーラスシリカＢと呼ぶ。
【０１６１】
得られたメソポーラスシリカＡ、Ｂそれぞれ０．５ｇを１５０℃で２日間真空加熱した。
【０１６２】
次に、ガラス容器に数滴、臭素を滴下し、そのガラス容器の中にメソポーラスシリカをのせた時計皿を置いた。
【０１６３】
このとき、直接、臭素とメソポーラスシリカが接触しないようにした。
【０１６４】
さらに、ガラス容器にパラフィルムで蓋をして、ガラス容器内で発生した臭素ガスにメソポーラスシリカを１８時間さらした。
【０１６５】
その後、分離し、洗浄、乾燥を行った。
【０１６６】
次に、ニコチン酸系反応染料であるＫａｙａｃｅｌｏｎ  Ｒｅａｃｔｉｖｅ  Ｙｅｌｌｏｗ  ＣＮ−ＳＬ（日本化薬社製）の５重量％水溶液（固形部換算）１５０ｇに対して、上記方法で作製したメソポーラスシリカＡ、Ｂをそれぞれ０．５ｇを混合し、６０℃で２時間加熱撹拌し、さらに、水酸化ナトリウムを加え、ｐＨを１０．５に調整して、６０℃で４時間過熱撹拌した。
【０１６７】
この間、１時間おきに溶液中のｐＨを確認し、水酸化ナトリウムを添加することで常にｐＨが１０．５となるようにした。
【０１６８】
次に、溶液中の粒子を分離し、さらに純水で十分に洗浄を行った後、常温で乾燥した結果、鮮やかな黄色の着色粒子Ａ、Ｂを得た。
【０１６９】
本実施例における着色粒子Ａ、Ｂについても実施例１と同様にＸ線回折分析で評価したところ、染料結合後も細孔構造が保持されていることが確認された。
【０１７０】
また、実施例１と同様に窒素ガス吸着の測定を行った結果、比表面積はどちらも染料結合前よりも小さい値が得られ、細孔径分布も、極大値は染料結合前のものと比較してほとんど変化がないものの、染料結合前に比較して、小さい径の細孔の割合が増大していた。
【０１７１】
（電気泳動粒子としての評価）
以上のような工程で作製された染料が固定化されたメソポーラスシリカ粒子の中から、２μｍ〜３μｍの粒径のものを分級し、実施例１と同様な方法で電気泳動粒子とし、電気泳動特性の評価を行った。
【０１７２】
その結果、本実施例で作製した染料を固定化したメソポーラスシリカ粒子は、Ａ、Ｂともに上記絶縁性液体に対して良好な分散を示し、溶液を放置しても粒子が沈殿することはなかった。
【０１７３】
また、染料が溶出することもなく、液体中の安定性も高いことが分かった。
【０１７４】
本実施例で作製した電気泳動粒子Ａ、Ｂともには、上下の電極への電界印加により、電極間を良好に移動し、良好な表示特性を示した。
【０１７５】
また、駆動に伴って粒子が凝集するようなことはなく、良好な駆動特性が長時間持続することが確認された。
【０１７６】
（固定化された染料の量）
ＣＨＮ元素分析により、結合した染料の量は、Ａ：Ｂはほぼ２：１であることが求められた。
【０１７７】
この結果、多孔質粒子原料となる物質のケイ素と炭素の量の比率を変えることで、多孔質粒子内部および表面への有機基の導入量を調整し、細孔表面の反応基の量も制御して、結合する染料の量を制御できたことが確認された。
【０１７８】
【発明の効果】
以上説明したように、本発明によれば、均一な径のメソ細孔を有する多孔質粒子に染料を共有結合によって固定化することで、優れた分散性能を有し、種々の色調で且つ同じ特性を示し、安定性の高い着色粒子、特には電気泳動粒子を簡便な方法で作製することができる。
【図面の簡単な説明】
【図１】本発明の電気泳動粒子の一実施態様例を示す模式図である。
【図２】本発明の電気泳動表示装置の構成を示す模式図である。
【図３】従来の電気泳動表示装置の構成及びその動作原理を示す模式図である。
【符号の説明】
１１  電気泳動粒子
１２  細孔壁
１３  メソ細孔
１４  染料
２１  着色電気泳動粒子
２２  電気泳動用分散媒
２３、２４  電極
２５  隔壁
２６  基板
３１  電気泳動粒子
３２  電気泳動用分散媒
３３、３４  電極
３５  隔壁
３６  基板
【図１】
2004354890.tif 000003
【図２】
2004354890.tif 000004
【図３】
2004354890.tif 000005